(57)【特許請求の範囲】
【請求項１】
基材にブタジエン系ゴムを含有する塗料とポリイソシアネートの混合物からなる素地調整材を塗布し、ブタジエン系ゴムとポリイソシアネートの架橋反応を行って素地調整材の架橋塗膜を形成する工程、ならびに
上記素地調整材塗膜上に、ポリオール、炭素環式ポリイソシアネートおよび／またはこれらから得られるプレポリマー、ポリエーテルアミンならびに鎖延長剤を含むポリウレア樹脂塗料を塗布して防水、防食塗膜を形成する工程
を含む防水、防食塗装方法。
【請求項２】
基材上にブタジエン系ゴムを含有する塗料とポリイソシアネートの混合物からなる素地調整材を塗布し、ブタジエン系ゴムとポリイソシアネートの架橋反応を行って素地調整材の架橋塗膜を形成する工程、ならびに
上記素地調整材塗膜上に、ポリオール、炭素環式ポリイソシアネートおよび／またはこれらから得られるプレポリマー、ポリエーテルアミンならびに鎖延長剤を含むポリウレア樹脂塗料を塗布して防水、防食塗膜を形成する工程
を含む防水、防食塗装物の形成方法。
【発明の詳細な説明】
【０００１】
【発明の属する技術分野】
本発明はコンクリート、金属、木材等の材料からなる成形品、構造物等の基材の表面に、ポリウレア塗料からなる防水、防食塗膜を形成する防水、防食塗装方法、および塗装物の形成方法に関するものである。
【０００２】
【従来の技術】
コンクリート、金属、木材等の材料からなる成形品、構造物等の基材の表面に、防水、防食塗膜を形成するために、ポリエーテルポリアミン、芳香族ポリイソシアネート、ポリオールおよび鎖延長剤からなるポリウレア樹脂塗料を塗布し、防水、防食塗膜を形成する方法が提供されている（特開平２−１８７４１７号）。このポリウレア樹脂塗料は瞬間硬化性で湿度、温度に関係なく硬化し、厚塗り可能で機械的強度、耐薬品性、耐候性に優れる防水、防食塗膜を形成する。
【０００３】
このようなポリウレア樹脂塗料をコンクリート、金属、木材等の材料からなる成形品、構造物等の基材の表面に塗装する場合は、塗布に先立って素地調整を行って素地を、平滑化しておく必要がある。この素地調整としては、下記のケレン、ハツリ、下地修復を行った後、素地調整材を塗布する工程が行われている。素地調整材としては、アクリル樹脂、エポキシ樹脂、ポリウレタン樹脂等からなるパテや、これらの樹脂を含むセメントモルタルなどが用いられている。
【０００４】
図２は従来の塗装物を示す断面図である。図２において、１は塗装物、２は基材、３は打継材層、４は素地調整材塗膜、５はプライマー層、６は防水、防食塗膜である。
従来の塗装方法は、基材２の表面をケレン、ハツリ等を行った後、打継材（プライマー）を塗布して打継材層３を形成し、その上に素地調整材を塗布して養生し、素地調整材層４を形成する。さらにその上にプライマーを塗布してプライマー層５を形成し、その上にポリウレア樹脂塗料を塗布して硬化させ防水、防食塗膜６を形成する。
【０００５】
上記の工程において、基材２の表面に存在する比較的小さい凹部７ａは素地調整材４が充填されて均一な表面が形成されるが、比較的大きい凹部７ｂには素地調整材４は入り込まず、ピンホール８が形成される。これを防止するために素地調整材を重ね塗りしてピンホール８を埋めても、内部に残った気体は防水、防食塗膜６の硬化膜の発熱により膨張して防水、防食塗膜６が破れ、ピンホール８が形成される。
【０００６】
このように従来の素地調整材は素地およびポリウレア樹脂塗膜との間に打継材およびプライマーを必要とするほか、硬化（養生）に長時間を要し、ピンホールの発生を防止するために重ね塗りが必要であり、このため一段と養生時間が長くなる。また、素地調整材の塗膜に外観上ピンホールがない場合でも、その塗膜内または素地との間に空隙部が存在する場合が多いため、この上にポリウレア樹脂により防水、防食塗膜を形成すると硬化時の発熱により内部の気体が膨張してピンホールが生成するなどの問題点がある。
【０００７】
【発明が解決しようとする課題】
本発明の課題は、打継材およびプライマーが不要で、基材と防水、防食塗膜間に直接介在する素地調整材の塗膜を短時間に形成することができ、しかも素地調整材塗膜にピンホールを形成しないほか、その上に防水、防食塗膜を形成してもピンホールを形成しない防水、防食塗装方法、ならびに強度、耐水性、耐薬品性、耐候性、密着性に優れたピンホールのない防水、防食塗膜を有する塗装物の形成方法を提供することである。
【０００８】
【課題を解決するための手段】
本発明は次の防水、防食塗装方法および塗装物の形成方法である。
（１）  基材にブタジエン系ゴムを含有する塗料とポリイソシアネートの混合物からなる素地調整材を塗布し、ブタジエン系ゴムとポリイソシアネートの架橋反応を行って素地調整材の架橋塗膜を形成する工程、ならびに
上記素地調整材塗膜上に、ポリオール、炭素環式ポリイソシアネートおよび／またはこれらから得られるプレポリマー、ポリエーテルアミンならびに鎖延長剤を含むポリウレア樹脂塗料を塗布して防水、防食塗膜を形成する工程
を含む防水、防食塗装方法。
（２）  基材上にブタジエン系ゴムを含有する塗料とポリイソシアネートの混合物からなる素地調整材を塗布し、ブタジエン系ゴムとポリイソシアネートの架橋反応を行って素地調整材の架橋塗膜を形成する工程、ならびに
上記素地調整材塗膜上に、ポリオール、炭素環式ポリイソシアネートおよび／またはこれらから得られるプレポリマー、ポリエーテルアミンならびに鎖延長剤を含むポリウレア樹脂塗料を塗布して防水、防食塗膜を形成する工程
を含む防水、防食塗装物の形成方法。
【０００９】
本発明で防水、防食塗装を行う基材としては、コンクリート、鋼材その他の金属、木材、プラスチックなど、任意の材質からなる成形物、構造物などがあげられる。
【００１０】
本発明で素地調整材に用いるブタジエン系ゴムを含有する塗料は、低温例えば常温でポリイソシアネートと混合しても、発熱により高温になることなく、弾性を有する素地調整材塗膜を形成することが可能なゴムを含有する塗料である。ブタジエン系ゴムとしてはブタジエンの単独重合体のほか、ブタジエンと他のモノマー、例えばスチレン、イソブチレンやその他のビニル系モノマーとの共重合体が使用できる。市販の塗料コートなどが好ましく使用される。
【００１１】
本発明で用いる素地調整材はブタジエン系ゴムをポリイソシアネートと混合しても発熱が少なく、このため塗膜の内側に気泡が閉じ込められても、膨張によるピンホールの発生を生じないものである。
【００１２】
ポリイソシアネートとしては、発熱を生じることなく短時間に架橋反応を行って、強靱なゴム塗膜を形成するものが使用でき、例えばジイソシアネート、トリイソシアネート等があげられる。このようなポリイソシアネートとしては、ジフェニルメタンジイソシアネート、パラフェニレンジイソシアネート、クロロフェニルジイソシアネート、トルエンジイソシアネート、ナフタレンジイソシアネート等の芳香族ポリイソシアネート；ならびにイソホロンジイソシアネート等の脂環式ポリイソシアネートなどの炭素環式ポリイソシアネートが好ましい。
【００１３】
上記の素地調整材は上記のゴム成分、ポリイソシアネートのほか、天然ゴム粉末、ケイ砂粉末、カーボン単繊維その他の充填材、溶剤、オイル等が含まれていてもよい。これらは２液型としてもよく、また１液型としてもよい。
【００１４】
本発明で防水、防食塗膜を形成するために用いるポリウレア塗料は、ポリオール、炭素環式ポリイソシアネートおよび／またはこれらから得られるプレポリマー、ポリエーテルアミンならびに鎖延長剤を含む塗料である。このようなポリウレア塗料としては、例えば特開平２−１８７４１７号に開示されているものが使用できる。
【００１５】
ポリエーテルポリアミンはポリオキシアルキレンエーテルの末端がアミノ基で置換された化合物である。このようなポリエーテルポリアミンとしては、分子量が１５００以上でその活性水素の５０％以上がアミン形水素であるアミノ末端ポリエーテルが好ましい。
【００１６】
このようなアミノ末端ポリエーテルとしては、平均分子量が１５００以上で、官能性が２〜６好ましくは２〜３であり、アミン当量重量が７５０〜４０００である第１および第２アミノ末端ポリエーテルポリオールを含むアミノ末端ポリエーテルが有効であり、これらのアミノ末端ポリエーテルの混合物も用いることができる。
【００１７】
ポリオールとしてはポリプロピレングリコールの使用が好ましい。
【００１８】
炭素環式ポリイソシアネートとしては前記素地調整材の架橋剤としてあげた芳香族ポリイソシアネートおよび脂環式ポリイソシアネートと同じものが使用できる。
【００１９】
鎖延長剤としては低分子ポリアミンが好ましく、特に炭素環式ポリアミンが好ましい。このような炭素環式ポリアミンとしては、１−メチル−３，５−ジエチル−２，４−ジアミノベンゼン、１−メチル−３，５−ジエチル−２，６−ジアミノベンゼン、１，３，５−トリエチル−２，６−ジアミノベンゼン、３，５，３′，５′−テトラエチル−４，４′−ジアミノジフェニル−メタン等の芳香族ポリアミン、およびイソホロンジアミン等の脂環式ポリアミンがあげられる。
【００２０】
ポリエーテルポリアミン、炭素環式ポリイソシアネート、ポリオールおよび鎖延長剤はそれぞれ１種単独で、または２種以上組合せて使用することができる。また予めこれらの一部を反応させたプレポリマーとして使用することができる。
【００２１】
本発明に用いるポリウレア塗料は上記各成分のほかに、ガラス、セルロース、カーボン繊維等の充填材、溶剤等の他の成分を含むことができる。触媒は使用してもよいが、使用しなくてもよい。本発明のポリウレア塗料はこれらの各成分を混合して得られる。この場合１液型とすることもできるが２液型とし、塗装に際して混合して塗布するのが好ましい。
【００２２】
本発明の防水、防食塗装方法は、基材にブタジエン系ゴムを含有する塗料とポリイソシアネートの混合物からなる素地調整材を塗布してその架橋塗膜を形成した後、その上にポリウレア樹脂塗料を塗布して硬化させ防水、防食塗膜を形成する。これに先立って基材表面はケレン、ハツリ等により表面を活性化し、またコンクリート等の劣化がある場合は下地修復を行うなどの前処理をしておくのが好ましい。
【００２３】
このように前処理した基材の表面に素地調整材を塗布して、低温で架橋させると、気泡の膨張によるピンホールの生成を防止して、強靱なゴム塗膜を形成することができる。この場合架橋剤としてポリイソシアネートを使用することにより、短時間で架橋が起こり、ピンホールの生成が少なくなるとともに、その上に形成する防水、防食塗膜との親和性の高い塗膜が形成される。そして炭素環式ポリイソシアネートを用いることにより、その傾向がさらに大きくなるとともに、塗膜強度も大きくなる。
【００２４】
素地調整材は直接基材表面に塗布しても優れた接着性を有し、中継材（プライマー）は必要でないが、さらに接着性を上げるために、水湿し、プライマーの塗布などを行うことは可能である。また素地調整材は厚塗りが可能であり、１回の塗布により表面の凹凸を解消して表面を平滑化することができる。
【００２５】
こうして形成された素地調整材の塗膜上に、ポリウレア塗料を塗布して防水、防食塗膜を形成するが、このときもプライマーの塗布は不要であり、直接素地調整材の塗膜上にポリウレア塗料を塗布して防水、防食塗膜を形成する。このとき前記各成分を２液型として準備し、これを混合して塗布するのが好ましい。
【００２６】
素地調整材およびポリウレア塗料の塗布はスプレー法が好ましいが、はけ塗り、ロールコータ、バーコータなど、他の公知の塗布方法による塗布を行うことが可能である。
【００２７】
上記の反応は瞬間的に起こり、約３０秒で実用強度の塗膜が得られる。このとき反応熱により素地調整材塗膜も加熱されるが、素地調整材塗膜は強靱で弾性に富むため、内側に閉じ込められた気泡が素地調整材塗膜を破ることはなく、ピンホールの生成は防止される。
【００２８】
こうして得られる防水、防食塗膜は素地調整材塗膜との密着性が高く、２００ｋｇ／ｃｍ2以上の引張強度と、２００％以上の伸びを示し、バランスの取れた引張特性を有するとともに、耐水性、耐酸性、耐アルカリ性、耐塩素性、耐オゾン性等の耐薬品性および耐候性に優れている。また硬化時間が短いので、天井や壁面の塗装も容易であり、温度、湿度の影響を気にせずに硬化させることができる。
【００２９】
【発明の効果】
本発明によれば、ブタジエン系ゴムを含有する塗料とポリイソシアネートの混合物からなる素地調整材を塗布し、ブタジエン系ゴムとポリイソシアネートの架橋反応を行って素地調整材の架橋塗膜を形成したのち、ポリオール、炭素環式ポリイソシアネートおよび／またはこれらから得られるプレポリマー、ポリエーテルアミンならびに鎖延長剤を含むポリウレア塗料により防水、防食塗膜を形成するようにしたので、打継材およびプライマーが不要で、基材と防水、防食塗膜間に直接介在する素地調整材の塗膜を短時間に形成することができ、しかも素地調整材塗膜にピンホールを形成しないほか、その上に防水、防食塗膜を形成してもピンホールを形成しない防水、防食塗装方法が得られる。
【００３０】
また本発明の塗装物の形成方法によれば、基材上にブタジエン系ゴムを含有する塗料とポリイソシアネートの混合物からなる素地調整材を塗布し、ブタジエン系ゴムとポリイソシアネートの架橋反応を行って素地調整材の架橋塗膜を形成したのち、ポリオール、炭素環式ポリイソシアネートおよび／またはこれらから得られるプレポリマー、ポリエーテルアミンならびに鎖延長剤を含むポリウレア樹脂塗料を塗布して防水、防食塗膜を形成するようにしたので、強度、耐水性、耐薬品性、耐候性、密着性に優れたピンホールのない防水、防食塗膜が基材上に形成された塗装物が得られる。
【００３１】
【発明の実施の形態】
以下、本発明の実施の形態を図面により説明する。
図１は本発明の実施形態による塗装物を示す断面図であり、図２と同一符号は同一または相当部分を示す。この実施形態による塗装物１は基材１の表面に、従来の打継材３を形成することなく、直接素地調整材層４が形成され、その上に防水、防食塗膜６が形成されている。
【００３２】
この塗装方法は、コンクリート等の基材２の表面を、高圧水洗浄、サンディング等によりケレン、ハツリを行い、表面が劣化している場合はポリマーセメント、モルタル等により下地修復を行う。その後基材２の表面に素地調整材を塗布して、素地調整材塗膜４を形成する。このとき素地調整材は比較的小さい凹部７ａにも、比較的大きい凹部７ｂにも侵入して充填される。この状態で強靱な弾性を有する塗膜４が形成される。このとき、発熱が少ないため塗膜４が高温になることはなく、このため気体の膨張による塗膜の破れはなく、ピンホールのない平滑な表面が形成される。
【００３３】
その後素地調整材塗膜４の上にポリウレア塗料を塗装して防水、防食塗膜６を形成する。この場合発熱反応であるため塗膜は高温になるが、素地調整材層４が強靱で弾性を有するため内部の気泡の膨張により塗膜４、６が破れることはなく、ピンホールのない防水、防食塗膜が形成される。
【００３４】
【実施例】
以下、本発明の実施例および比較例について説明する。各例中、部は重量部である。
実施例１
コンクリート製溝型ブロック成形品の表面を、サンディングにより汚れ、油分、レイタンスを除去した。その後ブタジエン系ゴムを含有する塗料にジフェニルメタンジイソシアネートを添加混合した素地調整材を架橋塗膜が０．３ｍｍの厚さとなるように塗布し、２５℃で半日養生した。塗布時のボイド（凹部７ａ，７ｂ）への充填は押えコテで可能で、コテ離れは良好であった。硬化度、肉眼観察したところ、ピンホールは全く認められなかった。
【００３５】
上記により得られた素地調整材塗膜の上にポリウレア樹脂塗料を塗布した。ポリウレア塗料は１００部からなるアミン成分と、１１５部からなるイソシアネートとポリオールとからなるプレポリマ−の２液型の塗料を用い、これを２液混合型スプレーにより、硬化膜厚が１ｍｍになるように塗布した。このとき約５秒間でポリウレア塗料の硬化塗膜が得られ、約３０秒間で実用強度が得られた。肉眼観察したところ、ピンホールは全く認められなかった。
４日後の塗膜の強度をＪＩＳ  Ａ６９１０に準じて測定したところ、接着強度は１６．７ｋｇｆ／ｃｍ2であり、破壊はコンクリートの基材部分で生じており、塗膜の密着強度が高いことがわかる。
【００３６】
比較例１
実施例１において、素地調整材としてエポキシ樹脂を含むセメントモルタルを用いたところ、直接塗布することはできず、プライマーが必要であった。プライマー塗布後、エポキシ樹脂含有セメントモルタルを硬化膜厚が１ｍｍとなるように塗布したところ、塗布時のボイド充填は押えコテで可能であり、コテ離れは良好であったが、塗膜には風船状の気泡が認められた。この塗膜を２５℃で１日半養生して硬化塗膜を形成したところ、５個のピンホールが認められた。
【００３７】
この素地調整材塗膜に直接ポリウレア塗料を塗布できなかったため、エポキシ樹脂プライマーを塗布して３時間養生し、その後実施例１と同様にポリウレア塗料を塗布して硬化塗膜を形成した。硬化塗膜肉眼観察したところ、２０個のピンホールが認められた。接着強度は１５．３ｋｇｆ／ｃｍ2であり、破壊は素地調整材層で生じており素地調整材の強度が低いことがわかる。
【図面の簡単な説明】
【図１】実施形態の塗装物の断面図である。
【図２】従来の塗装物の断面図である。
【符号の説明】
１  塗装物
２  基材
３  打継材層
４  素地調整材塗膜
５  プライマー層
６  防水、防食塗膜
【図１】
0004132133.tif 000002
【図２】
0004132133.tif 000003